Composition sèche de mortier, de préférence de mortier-colle, dont la masse volumique non tassée est comprise entre 900 g/L et 1 400 g/L, de préférence entre 1 000 g/L et 1 300 g/L, caractérisée en ce qu’elle comprend au moins un agent entraîneur d’air à une teneur massique exprimée par rapport à la masse totale de ladite composition sèche de mortier comprise entre 0,1% et 2%, de préférence entre 0,2% et 0,9%. Composition sèche de mortier selon la revendication 1, caractérisée en ce que l’au moins un agent entraîneur d’air est choisi parmi les alkyl sulfates, alkyl éther sulfates, alkaryl sulfonates, alkylsuccinates, alkylsulpho succinates, alkoyl sarcosinates, alkyl phosphates, alkylether phosphates, alkylether carboxylates, les alpha-oléfines sulfonates, les alcools gras éthoxylés, les mono- ou di- alkyl alkanolamides, les alkyl polyglucosides, les alkyl amine oxides, les alkyl bétaïnes, les alkyl amido propyl bétaïnes, les alkyl sulfo bétaïnes, les alkyl glycinates, les alkyl amphopropionates et les alkyl amidopropyl hydroxysultaïnes. Composition sèche de mortier selon la revendication 2, caractérisée en ce que l’au moins un agent entraîneur d’air est choisi parmi les alkyl sulfates de sodium, les alpha oléfines sulfonates de sodium et les alcools gras éthoxylés. Composition sèche de mortier selon l’une quelconque des revendications 1 à 3, caractérisée en ce qu’elle comprend au moins un liant hydraulique choisi parmi les ciments, les sulfates de calcium, les liants silico-alumineux, les cendres volantes, les métakaolins, les laitiers de haut-fourneau granulés broyés et les argiles calcinées. Composition sèche de mortier selon la revendication 4, caractérisée en ce que la teneur massique en l’au moins un liant hydraulique, exprimée par rapport à la masse totale de la composition sèche de mortier, est comprise entre 10% et 99%, de préférence entre 40% et 80%. Composition sèche de mortier selon l’une quelconque des revendications 1 à 5, caractérisée en ce qu’elle comprend en outre au moins un épaississant choisi parmi les éthers de cellulose ou d’amidon, de préférence les méthylcelluloses, les hydroxyéthylcelluloses, les méthylhydroxypropylcelluloses, les méthylhydroxyethylcelluloses modifiés ou non, les éthers de guars, les épaississants minéraux et les polyacrylamides. Composition sèche de mortier selon la revendication 6, caractérisée en ce que la teneur massique en l’au moins un épaississant, exprimée par rapport à la masse totale de ladite composition sèche de mortier, est comprise entre 0,05% et 4%, de préférence entre 0,3% et 2%. Composition sèche de mortier selon l’une quelconque des revendications 1 à 7, caractérisée en ce qu’elle comprend en outre au moins un polymère redispersible choisi les homo- ou copolymères d’éthylène-acétate de vinyle, d’acryliques, de styrène butadiène, de styrène acrylique, d’acétate de vinyle et d’alcool polyvinylique. Composition sèche de mortier selon la revendication 8, caractérisée en ce que la teneur massique en l’au moins un polymère redispersible, exprimée par rapport à la masse totale de la composition sèche de mortier, est comprise entre 0,1% et 20%, de préférence entre 1% et 10%. Composition sèche de mortier selon la revendication 1, caractérisée en ce qu’elle comprend, en pourcentages massiques exprimés par rapport à la masse totale de ladite composition sèche de mortier : - entre 0,1% et 2%, de préférence entre 0,2% et 0,9%, d’au moins un agent entraîneur d’air, - entre 10% et 99%, de préférence entre 40% et 80%, de ciment, - entre 0,05% et 4%, de préférence entre 0,3% et 2%, d’épaississant, - optionnellement du laitier de haut-fourneau granulé broyé et, si présent dans ladite composition à un pourcentage massique n’excédant pas 90%, de préférence compris entre 5% et 60%, - optionnellement du sable et, si présent dans ladite composition à un pourcentage massique n’excédant pas 85%, de préférence compris entre 5% et 30%, - optionnellement un additif accélérateur de prise et, si présent dans ladite composition à un pourcentage massique n’excédant pas 11%, de préférence compris entre 1,5% et 7%. Composition sèche de mortier selon l’une quelconque des revendications 1 à 10, caractérisée en ce qu’elle est dépourvue de charge légère. Mortier humide, caractérisé en ce qu’il est a été obtenu à l’issue du gâchage d’une composition sèche de mortier selon l’une quelconque des revendications 1 à 11 avec de l’eau et en ce qu’il présente : - une masse volumique de pâte comprise entre 700 g/L et 1 400 g/L, de préférence comprise entre 1 000 g/L et 1 200 g/L, - une teneur volumique en air, exprimée par rapport au volume total dudit mortier humide, comprise entre 30% et 70%, de préférence entre 40% et 55%. Procédé de préparation d’un mortier humide selon la revendication 12, caractérisé en ce qu’on gâche avec un malaxeur électrique dont la vitesse de rotation est comprise entre 400 tours/minute et 1 100 tours/minute, de préférence entre 600 tours/minute et 900 tours/minute, pendant une durée comprise entre 1 minute et 5 minutes, de préférence entre 2 minutes et 3 minutes, une composition sèche de mortier selon l’une quelconque des revendications 1 à 11 avec de l’eau. Procédé de fixation d’un carrelage sur un support, caractérisé en ce qu’il comprend au moins les étapes suivantes : - on gâche une composition sèche de mortier-colle selon l’une quelconque des revendications 1 à 11 avec de l’eau pour obtenir un mortier-colle humide selon la revendication 12 ; - on applique ledit mortier-colle humide sur le support et/ou sur le carrelage ; - on applique le carrelage sur ledit support. Procédé de fixation d’un carrelage sur un support selon la revendication 14, caractérisé en ce qu’on gâche avec un malaxeur électrique dont la vitesse de rotation est comprise entre 400 tours/minute et 1 100 tours/minute, de préférence entre 600 tours/minute et 900 tours/minute, pendant une durée comprise entre 1 minute et 5 minutes, de préférence entre 2 minutes et 3 minutes.